(57)【特許請求の範囲】
【請求項１】
凸版の製造方法であって、
ネガフィルムと当該ネガフィルムを覆うカバーフィルムを下部透明板に所定の真空度で吸引して保持する工程、
前記カバーフィルム上に液状感光性樹脂を塗布する工程、
前記ネガフィルムと前記カバーフィルムを吸引する真空度を、前記所定の真空度を維持した、又は、前記所定の真空度から下げた第一真空状態で、前記下部透明板の下から光を照射し前記液状感光性樹脂を露光する第一の露光工程、及び、
前記第一真空状態の真空度から真空度を変更した第二真空状態で前記下部透明板の下から光を照射し前記液状感光性樹脂を露光する第二の露光工程
を有する、凸版の製造方法。
【請求項２】
前記液状感光性樹脂上にベースフィルムを設置し、そのベースフィルム上にマスキングフィルムを設置する工程と、
上部透明板を下降して、前記ベースフィルム及び前記マスキングフィルムを介して前記液状感光性樹脂を上から押さえる工程と、をさらに有し、
前記真空度は、前記液状感光樹脂を上から押さえた後に下げられる、請求項１に記載の凸版の製造方法。
【請求項３】
前記第一真空状態における真空度を−５０ｋＰａＧ以下、第二真空状態における真空度を−３０ｋＰａＧ以上−１０ｋＰａＧ以下、に各々調整する、請求項１又は２に記載の凸版の製造方法。
【発明の詳細な説明】
【技術分野】
【０００１】
本発明は、凸版（凸版印刷用感光性樹脂硬化物）とその製造方法及び製造装置に関する。
【背景技術】
【０００２】
例えば凸版の製造工程における露光プロセスは、露光装置において行われる。露光装置では、例えば下部透明板上にネガフィルムを載置し、そのネガフィルムをカバーフィルムで覆い、その上に液状感光性樹脂を塗布している。そして、液状感光性樹脂をベースフィルムで覆い、マスキングフィルムをベースフィルムの上に設置し、上部透明板と下部透明板の間に、ネガフィルム、カバーフィルム、液状感光性樹脂、ベースフィルム及びマスキングフィルムからなる積層体を挟んで、上部光源により液状感光性樹脂の上部（裏面）をマスキング露光し、下部光源により液状感光性樹脂の下部（表面）をレリーフ露光している。
【０００３】
また、ネガフィルムを下部透明板に密着させネガフィルムの位置ずれを防止するため、ネガフィルムとカバーフィルムを真空ポンプで吸引し所定の圧力にして、下部透明板に保持している（特許文献１参照）。
【先行技術文献】
【特許文献】
【０００４】
【特許文献１】国際公開ＷＯ２００８/１４９８８５号公報
【発明の概要】
【発明が解決しようとする課題】
【０００５】
ところで、上述のような露光装置において、版の再現性をさらに向上させ、版の着色を低減させることが求められている。
【０００６】
本発明はかかる点に鑑みてなされたものであり、真空吸引によりネガフィルムを下部透明板に吸引保持する凸版の製造方法及び製造装置において、版の再現性を向上させ、版の着色を低減することをその目的とする。
【課題を解決するための手段】
【０００７】
上記目的を達成するため発明者らが鋭意研究した結果、露光のプロセス中のネガフィルムを吸着する際の真空度と版の再現性に関連があることを見出し、本発明に至った。
すなわち、本発明は以下のとおりである。
［１］凸版の製造方法であって、
ネガフィルムと当該ネガフィルムを覆うカバーフィルムを下部透明板に所定の真空度で吸引して保持する工程、
前記カバーフィルム上に液状感光性樹脂を塗布する工程、
前記ネガフィルムと前記カバーフィルムを吸引する真空度を、前記所定の真空度を維持した、又は、前記所定の真空度から下げた第一真空状態で、前記下部透明板の下から光を照射し前記液状感光性樹脂を露光する第一の露光工程、及び、
前記第一真空状態の真空度から真空度を変更した第二真空状態で前記下部透明板の下から光を照射し前記液状感光性樹脂を露光する第二の露光工程
を有する、凸版の製造方法。
［２］前記液状感光性樹脂上にベースフィルムを設置し、そのベースフィルム上にマスキングフィルムを設置する工程と、
上部透明板を下降して、前記ベースフィルム及び前記マスキングフィルムを介して前記液状感光性樹脂を上から押さえる工程と、をさらに有し、
前記真空度は、前記液状感光樹脂を上から押さえた後に下げられる、［１］に記載の凸版の製造方法。
［３］前記第一真空状態における真空度を−５０ｋＰａＧ以下、第二真空状態における真空度を−３０ｋＰａＧ以上−１０ｋＰａＧ以下、に各々調整する、［１］又は［２］に記載の凸版の製造方法。
【発明の効果】
【０００８】
本発明によれば、ネガフィルムを下部透明板に真空吸引により確実に密着させてネガフィルムの位置精度を確保しつつ、版の再現性を向上させ、版の着色を低減できる。
【図面の簡単な説明】
【０００９】
【図１】凸版の製造装置の構成の概略を示す斜視図である。
【図２】凸版の製造装置の構成の概略を示す説明図である。
【図３】凸版の製造工程の一例を示すタイムチャートである。
【図４】液状感光性樹脂を塗布する工程を示す説明図である。
【図５】上部透明板を降下させる工程を示す説明図である。
【図６】真空吸引による酸素分子の流れを示す説明図である。
【図７】溶存酸素の多い場合と少ない場合の液状感光性樹脂の硬化の様子を示す説明図である。
【図８】実施例の版の再現性を評価する実験で用いられるネガのパターンと版の評価パラメータを示す説明図である。
【図９】白抜き線の線幅の実験結果を示すグラフである。
【図１０】白抜き線の深度の実験結果を示すグラフである。
【発明を実施するための形態】
【００１０】
以下、図面を参照して、本発明を実施するため形態（以下、「本実施形態」ということもある。）について説明する。なお、以下の実施の形態は、本発明を説明するための例示であり、本発明はその実施の形態のみに限定されるものではない。
図面中、同一の要素には同一の符号を付し、それらについての重複する説明は省略する。また、図面中、上下左右等の位置関係は、特に断らない限り、図面に示す位置関係に基づくものとする。さらに、図面の寸法比率は、図示の比率に限定されるものではない。
【００１１】
図１は、本実施の形態に係る凸版の製造装置１（露光装置）の構成の概略を示す斜視図であり、図２は、凸版の製造装置１の構成の概略を示す縦断面の説明図である。
図１に示すように凸版の製造装置１は、例えば下部透明板１０と、下部透明板１０の下方に設けられた下部光源部１１と、下部透明板１０の上方に対向配置された上部透明板１２と、上部透明板１２の上方に設けられた上部光源部１３と、上部透明板１２及び上部光源部１３を昇降する昇降装置１４と、液状感光性樹脂を塗布する塗布装置１５と、ベースフィルムをラミネートするラミネート装置１６等を有している。また、凸版の製造装置１は、図２に示すようにネガフィルムＦ１とカバーフィルムＦ２を下部透明板１０に真空吸引する真空吸引装置１７を有している。
【００１２】
下部透明板１０は、例えば厚みのある方形のガラス板であり、ネガフィルムＦ１を載置できる。下部透明板１０の外周部には、ネガフィルムＦ１及びカバーフィルムＦ２を真空吸引するための吸引孔２０が設けられている。下部光源部１１は、例えば紫外線などの活性光線を照射する下部光源２１を有している。上部透明板１２は、例えば厚みのある方形のガラス板である。上部透明板１２の外周部には、マスキングフィルム及びベースフィルムを真空吸引する吸引孔２２が設けられている。上部光源部１３は、例えば紫外線などの活性光線を照射する上部光源２３を有している。なお、下部光源２１及び上部光源２３は、特に限定されないが、具体的には、高圧水銀灯、紫外線蛍光灯、メタルハライドランプ、ＵＶ−ＬＥＤ等を挙げることができる。
【００１３】
真空吸引装置１７は、例えば真空ポンプ３０と、下部透明板１０の吸引孔２０から真空ポンプ３０に通じる下部真空吸引配管３１と、上部透明板１２の吸引孔２２から真空ポンプ３０に通じる上部真空吸引配管３２と、下部真空吸引配管３１に接続され、吸引孔２０から真空吸引する真空度を調整するための真空度調整配管３３を有している。
【００１４】
真空度調整配管３３には、管路の開閉を行う電磁弁などの開閉弁４０と、管路の開閉度を調整可能な調整バルブ４１が設けられている。真空度調整配管３３の端部は大気開放されている。調整バルブ４１は、当該バルブ４１を手動で操作するための調整部材としての回動式のレバー４２を有している。このレバー４２の回動量に応じて真空度調整配管３３の管路が開放され、大気開放される。大気開放された分、大気が真空度調整配管３３及び下部真空配管３１に流れ込み、吸引孔２０から真空吸引する真空度が低下する。よって、レバー４２を所定量回動させることにより真空度を調整できる。上部真空吸引配管３２には、電磁弁などの開閉弁４３が設けられている。
【００１５】
図１に示すように例えば凸版の製造装置１の側面には、下部真空吸引配管３１における真空度を表示する表示部としての真空ゲージ５０と、上部真空吸引配管３２における真空度を表示する真空ゲージ５１が設けられている。これにより、真空ゲージ５０、５１を見ながらレバー４２で調整バルブ４１を調整し、吸引孔２０から真空吸引する真空度を所望の真空度に調整できる。
【００１６】
図２に示すように塗布装置１５は、例えば液状感光性樹脂Ａを貯留し下から吐出できる塗布バケット６０と、当該塗布バケット６０を下部透明板１０上の一端付近から他端付近まで所定の水平方向に移動させる移動機構６１を有している。塗布装置１５は、塗布バケット６０を下部透明板１０上のネガフィルムＦ１及びカバーフィルムＦ２上をその一端から他端まで移動させながら、液状感光性樹脂Ａを吐出することにより、カバーフィルムＦ２上に液状感光性樹脂Ａを塗布できる。なお、塗布装置１５と下部透明板１０を相対的に上下動させることにより、液状感光性樹脂Ａの厚みを調整可能であってもよい。液状感光性樹脂Ａは、光源からの光により硬化するものであれば特に限定されないが、例えばオリゴマー又はポリマー成分と、重合性モノマー成分と、光開始剤及び安定剤を有するものが一般的である。
【００１７】
ラミネート装置１６は、例えばベースフィルムが巻回されたフィルムセット部７０と、ベースフィルムを誘導するキャリッジ７１を備えている。例えば塗布装置１５とラミネート装置１６は一体化されており、塗布バケット６０とフィルムセット部７０及びキャリッジ７１を同じ移動機構６１により移動させることができる。ラミネート装置１６は、キャリッジ７１を下部透明板１０の液状感光性樹脂Ａ上をその一端から他端まで移動させながら、フィルムセット部７０からベースフィルムを引き出すことにより、液状感光性樹脂Ａ上にベースフィルムをラミネートできる。
【００１８】
凸版の製造装置１は、例えばコンピュータ等からなる制御装置８０（図１に示す）を有し、昇降装置１４、塗布装置１５、ラミネート装置１６、真空吸引装置１７、下部光源２１及び上部光源２３などの動作を制御して凸版の製造工程の所定の露光プロセスを実行できる。
【００１９】
次に、以上のように構成された凸版の製造装置１で行われる凸版の製造方法の露光プロセスの一例を説明する。図３は、露光プロセスの一例を示すタイムチャートである。
先ず、図２に示すように下部透明板１０上にネガフィルムＦ１が載置され、そのネガフィルムＦ１上にカバーフィルムＦ２が設置される。なお、このカバーフィルムＦ２は、一般に、ＰＰ（ポリプロピレン）、ＰＥ（ポリエチレン）、ＰＥＴ（ポリエチレンテレフタレート）等から構成され、１０μｍ〜３０μｍ程度のものが用いられる。
【００２０】
次に真空吸引装置１７の真空ポンプ３０が駆動され、下部真空吸引配管３１及び下部透明板１０の吸引孔２０を通じてネガフィルムＦ１及びカバーフィルムＦ２が吸引され下部透明板１０に吸着される。このとき、真空度調整配管３３の開閉弁４０は閉じており、真空ポンプ３０に設定された高い真空度（所定の真空度）、例えば−５０ｋＰａＧ以下、好ましくは−７５ｋＰａＧ〜−８５ｋＰａＧ程度の高真空度でネガフィルムＦ１とカバーフィルムＦ２が真空吸引される。なお、このとき上部真空吸引配管３２の開閉弁４３は閉じており、真空吸引は行われていない。
【００２１】
真空ポンプ３０の駆動開始後、図４に示すように塗布装置１５の塗布バケット６０が水平移動し、塗布バケット６０から液状感光性樹脂Ａが吐出され、カバーフィルムＦ２上に所定の厚みの液状感光性樹脂Ａが塗布される。また、このとき、ラミネート装置１６のフィルムセット部７０及びキャリッジ７１が水平移動し、キャリッジ７１からベースフィルムＦ３が供給され、液状感光性樹脂Ａ上にベースフィルムＦ３がラミネートされる。
【００２２】
次に、マスキングフィルムＦ４がベースフィルムＦ３の上に設置される。そして、図５に示すように上部透明板１２が下降し、上部透明板１２により、マスキングフィルムＦ４及びベースフィルムＦ３を介して液状感光性樹脂Ａが上から押さえられる。これにより、上部透明板１２と下部透明板１０の間の、ネガフィルムＦ１、カバーフィルムＦ２、液状感光性樹脂Ａ、ベースフィルムＦ３及びマスキングフィルムＦ４からなる積層体が固定される。
【００２３】
次に、上部真空吸引配管３２の開閉弁４３が開放され、上部真空吸引配管３２及び上部透明板１２の吸引孔２２を通じてベースフィルムＦ３及びマスキングフィルムＦ４が吸引され、上部透明板１２に吸着される。なお、このときの真空度は、真空ポンプ３０によるが、例えば−５０ｋＰａＧ以下、好ましくは−７５ｋＰａＧ〜−８５ｋＰａＧ程度の高真空度となる。
【００２４】
次に、マスキング露光のために所定時間待機し、その後上部光源２３が発光し、液状感光性樹脂Ａの裏面側（上部側）がマスキング露光される。マスキング露光が終了したタイミング、或いは、後述のレリーフ露光（第二露光）が終了したタイミングで、上部真空吸引配管３２の開閉弁４３が閉じられ、上部透明板１２側の真空吸引が停止される。
【００２５】
次いで、レリーフ露光が、第一真空状態下での第一露光及び第二真空状態下での第二露光の二段階に分けて行われる。
【００２６】
このとき、一つの態様によれば、例えばこのマスキング露光が終了したタイミングで、真空度調整配管３３の開閉弁４０が開放され、下部真空吸引配管３１の真空度が下げられる（第一真空状態）。
このとき、レバー４２により調整バルブ４１を操作し、調整バルブ４１により真空度調整配管３３の管路の開閉度が調整され、吸引孔２０から吸引される真空度が例えば、カバーフィルムＦ２と下部透明板１０との間のゲージ圧の値で−４０ｋＰａＧ以上、より好ましくは−３０ｋＰａＧ以上、さらに好ましくは−２０ｋＰａＧ以上となるように下げられる。
次に、第一のレリーフ露光のために必要に応じて所定時間待機し、その後下部光源２１が発光し、液状感光性樹脂Ａの表側（下部側）がレリーフ露光（第一露光）される。
次に、真空度調整配管３３の開閉弁４０が再び閉じられ、下部真空吸引配管３１の真空度を上げて（第二真空状態）、第二のレリーフ露光のために必要に応じて所定時間待機し、その後下部光源２１が発光し、液状感光性樹脂Ａの表側（下部側）がレリーフ露光（第二露光）される。
【００２７】
また、別の態様によれば、例えばマスキング露光が終了後、真空度を変更せずそのまま維持した状態（第一真空状態）で必要に応じて所定時間待機し、その後下部光源２１が発光し、液状感光性樹脂Ａの表側（下部側）がレリーフ露光（第一露光）される。
次に、真空度調整配管３３の開閉弁４０が開放され、下部真空吸引配管３１の真空度が、例えば、カバーフィルムＦ２と下部透明板１０との間のゲージ圧の値で−４０ｋＰａＧ以上、より好ましくは−３０ｋＰａＧ以上、さらに好ましくは−２０ｋＰａＧ以上となるように下げられる（第二真空状態）。次に、第二のレリーフ露光のために必要に応じて所定時間待機し、その後下部光源２１が発光し、液状感光性樹脂Ａの表側（下部側）がレリーフ露光（第二露光）される。
【００２８】
レリーフ露光（第二露光）が終了したタイミングで、例えば真空ポンプ３０が停止され、下部透明板１０側の真空吸引が停止される。
次に、上部透明板１２が上昇され、マスキングフィルムＦ４が取り外される。次に、例えば再び上部透明板１２が下降され、上部光源２３が発光し、感光性樹脂Ａの最上部の全面がバック露光される。次に、上部透明板１２が上昇し、この凸版の製造装置１における露光プロセスが終了する。
【００２９】
上述のように、本実施の形態においては、下部透明板の下から光を照射して液状感光性樹脂をレリーフ露光する工程を、ネガフィルムとカバーフィルムを吸引する際の所定の真空度と同じか、または、該所定の真空度から下げた真空度における第一真空状態で露光する第一の露光工程と、第一真空状態から真空度を変更した第二真空状態で露光する第二の露光工程の２段階に分けて行う。
この形態によれば、レリーフ露光の一部を、ネガフィルムＦ１とカバーフィルムＦ２をセットした際の真空度よりも真空度を下げた状態で行うことができる。これにより、レリーフ露光時の液状感光性樹脂Ａ中により多くの溶存酸素を残すことができる。
【００３０】
すなわち、前述のように、一般に下部透明板のネガフィルムの上に載置されるカバーフィルムＦ２は、ＰＰ、ＰＥ、ＰＥＴ等から構成され、１０μｍ〜３０μｍ程度のものが用いられるところ、このような材料・厚みのフィルムは酸素透過性を有しているため、図６に示すように、カバーフィルムＦ２と下部透明板１０との間を吸引する際に、カバーフィルムＦ２上に塗布された液状感光性樹脂Ａ中の溶存酸素も吸引・排出されていることが本発明者らの研究により判明した。
したがって、ネガフィルムＦ１及びカバーフィルムＦ２を真空吸引によりセットした後、レリーフ露光を行う際に、カバーフィルムＦ２と下部透明板１０との間の真空度を下げると、カバーフィルムＦ２及びネガフィルムＦ１を通じて吸引孔２０から吸引・排出される液状感光性樹脂Ａ中の溶存酸素の量を減らすことができ、真空度を下げなかった場合と比較して、液状感光性樹脂Ａ中に溶存酸素を多く残こすことができる。
【００３１】
発明者らの知見によれば、液状感光性樹脂Ａ中の溶存酸素は、液状感光性樹脂Ａの硬化作用を抑制する性質があるため、この溶存酸素を残すことにより、液状感光性樹脂Ａの未露光部分（露光部分に近い部分）が硬化することを抑制できると考える。すなわち、例えば図７に示すように溶存酸素が少ない場合、液状感光性樹脂Ａの未露光部分でも硬化が進むが、溶存酸素が多い場合には、このような液状感光性樹脂Ａの未露光部分の硬化が抑制される。したがって、本実施形態の方法のように、レリーフ露光を真空度を下げた状態で行って液状感光性樹脂Ａ中の溶存酸素の吸引・排出を抑制すると、ネガフィルムＦ１のパターンに忠実な凸版が製造でき、版の再現性を向上できる。  
【００３２】
なお、このように真空度を下げるのに先立ち、予め高い真空度でネガフィルムＦ１とカバーフィルムＦ２を吸引して下部透明板１０に確実に密着させてセットしているので、ネガフィルムＦ１の位置精度は確保できる。
従来は、例えば大型版の露光装置では、ネガフィルムの位置精度を高めるべく、ネガフィルムとカバーフィルムを吸引する際の真空度を上げることばかりが検討されていたが、本実施形態においては、この真空度を露光のプロセス中に、例えば、カバーフィルムＦ２と下部透明板１０との間のゲージ圧の値で−３０ｋＰａＧ以上−１０ｋＰａＧ以下となるように、真空度を下げることで版の再現性を向上させることができる。
【００３３】
もっとも、発明者らの研究によれば、レリーフ露光プロセス中に真空度を低下させ、液状感光性樹脂中の溶存酸素を残し過ぎると、今度は、溶存酸素の影響を受けて液状感光性樹脂版表面の硬化を阻害し、版の製造後に行われる印刷でインキの成分が硬化不十分な版に着色し、外観品質を下げる要因になりえることが判明した。
そこで、このような版の着色の防止と版の再現性の向上の両立の観点から、本実施形態の方法においては、レリーフ露光の一部は、カバーフィルムＦ２と下部透明板１０との間の真空度が高い状態で行う。具体的には、カバーフィルムＦ２と下部透明板１０との間のゲージ圧を、−５０ｋＰａＧ以下、好ましくは−７５ＫＰａＧ以下とすることが好ましい。
すなわち、本実施形態の方法においては、ネガフィルムとカバーフィルムを吸引する際の所定の真空度と同じか、または、該所定の真空度から下げた第一真空状態で、下部透明板の下から光を照射して液状感光性樹脂のレリーフ露光の一部を行い、次いで、第一真空状態から真空度を変更した第二真空状態でレリーフ露光を完結することで、版の再現性を向上させ版の着色を低減できる。  
【００３４】
第二真空状態の真空度は、第一真空状態の真空度がネガフィルムとカバーフィルムを吸引する真空度（所定の真空度）と同じである場合には、第一真空状態の真空度より下げることが好ましい。一方、第一真空状態の真空度がネガフィルムとカバーフィルムを吸引する真空度（所定の真空度）より低い場合には、第二真空状態の真空度を第一真空状態の真空度より上げることが好ましい。  第一真空状態及び第二真空状態での露光時間や、第一真空状態及び第二真空状態におけるゲージ圧の圧力差に特に制限はなく、露光装置の光源の強度等に応じて適宜設定すればよいが、第一真空状態における真空度を第二真空状態よりも低くする場合には、第一真空状態におけるカバーフィルムＦ２と下部透明板１０との間のゲージ圧を−３０ｋＰａＧ以上−１０ＫＰａＧ以下とし、第二真空状態におけるゲージ圧を−５０ｋＰａＧ以下、好ましくは−７５ｋＰａＧ以下とすることが好ましい。また、この場合、版の着色防止の観点から、第二真空状態（高真空状態）の露光時間を、その間の露光量が５０〜５００ｍＪ、より好ましくは１００〜３００ｍＪとなるような時間とすることが好ましい。
逆に、第二真空状態における真空度を第一真空状態よりも低くする場合には、第一真空状態におけるカバーフィルムＦ２と下部透明板１０との間のゲージ圧を−５０ｋＰａＧ以下、好ましくは−７５ＫＰａＧ以下とし、第二真空状態を−３０ｋＰａＧ以上−１０ｋＰａＧ以下とすることが好ましい。また、この場合、版の着色防止の観点から、第一真空状態（高真空状態）の露光時間を、その間の露光量が５０〜５００ｍＪ、より好ましくは１００〜３００ｍＪとなるような時間とすることが好ましい。
【００３５】
なお、いずれの場合においても、上部透明板１２がベースフィルムＦ３とマスキングフィルムＦ４を介して液状感光性樹脂Ａを上から押さえた後に真空度を下げるので、上部透明板１２と下部透明板１０との間にネガフィルムＦ１を固定した後に真空度を下げることになり、真空度を下げて第一又は第二真空状態とした後にネガフィルムＦ１が位置ずれすることも防止できる。
【００３６】
特に、上部透明板１２と下部透明板１０との間にネガフィルムＦ１を固定した直後に真空度を下げれば、低真空度の時間を長くとることができ、感光性樹脂Ａ中に溶存酸素をより多く残すことができる。よって、版の再現性をより向上できる。
【００３７】
本実施形態の装置においては、真空吸引装置１７が、真空ポンプ３０と、下部真空吸引配管３１と、真空度調整配管３３を有し、真空度調整配管３３に管路の開閉度を調整可能な調整バルブ４１が設けられているので、露光プロセス中に真空度を適切に下げることができる。
【００３８】
また、真空度を表示する真空ゲージ５０と、調整バルブ４１を手動で操作可能とするレバー４２を有するので、真空ゲージ５０を見ながらレバー４２を操作して、所望の真空度に調整できる。
【００３９】
また、第一真空状態又は第二真空状態の真空度を−４０ｋＰａＧ以上に下げることにより、版の再現性を著しく向上できる。
【００４０】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４１】
例えば上記実施の形態において、ネガフィルムＦ１とカバーフィルムＦ２を吸引する真空度を下げるタイミングは、少なくともレリーフ露光時に真空度が下がっていれば、他のタイミングであってもよい。例えば上記実施の形態では上部透明板１２が下降した直後であったが、その後でもよい。真空吸引装置１７は、露光プロセス中に高い真空度から低い真空度に下げることができれば、他の構成を有するものであってもよい。例えば２台の真空ポンプを備えていてもよい。また、調整バルブ４１の制御は、レバー４２で操作しなくても自動制御してもよい。
【実施例】
【００４２】
ネガフィルムとして、図８に示す白抜き線ネガを用いて、液状感光性樹脂を露光し、白抜き線幅（白抜き部分の感光性樹脂の未硬化部分の幅）、白抜き深度（白抜き部分の感光性樹脂の未硬化部分の深さ）を測定して評価した。
【００４３】
版は７ｍｍの厚みのものを使用し、下部光源は紫外線蛍光灯を用い、液状感光性樹脂は、旭化成イーマテリアルズ社製テナフレックス（登録商標）（Ｆ−６３０Ｂ、Ｆ−６７０Ｒ樹脂）を用いた。
（実施例１）
ネガフィルムとカバーフィルムを真空吸引する際の真空度（所定の真空度）を、−７５ｋＰａＧ（高真空度）に保持してカバーフィルム上に液状感光性樹脂を塗布し、−１５ｋＰａＧ（低真空）に下げて（第一真空状態）一定時間レリーフ露光（第一露光）した後、−７５ｋＰａＧ（高真空度）へ再び上げて（第二真空状態）一定時間レリーフ露光（第二真空状態）をした。
（実施例２）
ネガフィルムとカバーフィルムを真空吸引する際の真空度（所定の真空度）を、−７５ｋＰａＧ（高真空度）に保持してカバーフィルム上に液状感光性樹脂を塗布し、そのまま−７５ｋＰａＧ（高真空度）に維持して（第一真空状態）で一定時間レリーフ露光した後、−１５ｋＰａＧ（低真空度）へ真空度を下げて（第二真空状態）一定時間レリーフ露光（第二真空状態）をした。（比較例）
ネガフィルムとカバーフィルムを真空吸引する際の真空度（所定の真空度）を、−７５ｋＰａＧ（高真空度）に保持してカバーフィルム上に液状感光性樹脂を塗布し、そのまま（−７５ｋＰａＧ（高真空度））レリーフ露光を行った。
【００４４】
（白抜き線幅）
白抜きの線幅について、白抜きの線幅が異なる複数のネガ（１５０μｍ、２５０μｍ及び５００μｍ（合計９００μｍ））を用いて実施例１、２及び比較例のレリーフ露光を行い、得られた凸版の白抜きの線幅を測定し、それらの合計を図９のグラフに示した。
比較例で得られた凸版よりも、実施例１及び２で得られた凸版の方が、ネガに対する白抜きの線幅の増減量（減少量）が小さく、版再現性が高かった。
【００４５】
（白抜き深度）
白抜きの深度について、白抜きの深度が異なる複数のネガ（１５０μｍ、２５０μｍ及び５００μｍ（合計９００μｍ））を用いて実施例１、２及び比較例のレリーフ露光を行い、得られた凸版の白抜きの深度を測定し、それらの合計を図１０のグラフに示した。
比較例で得られた凸版よりも、実施例１及び２で得られた凸版の方が、ネガに対する白抜きの深度の増減量（減少量）が小さく、版再現性が高かった。
【００４６】
（版の着色）
前述の白抜き線幅及び白抜き深度の実験において実施例１、２及び比較例の方法で得られた凸版を用いて印刷を行ったところ、いずれの凸版においても着色は少なく、実施例１、２の方法で得られた凸版は、比較例の方法で得られた凸版と比較して遜色がなかった。
【産業上の利用可能性】
【００４７】
本発明は、ネガフィルムを下部透明板に確実に密着させてネガフィルムの位置精度を確保しつつ、版の高い再現性を確保し、版の着色を低減する際に有用である。
【符号の説明】
【００４８】
１  凸版の製造装置
１０  下部透明板
１２  上部透明板
１５  塗布装置
１６  ラミネート装置
１７  真空吸引装置
２０  吸引孔
２１  下部光源
２２  吸引孔
２３  上部光源
３０  真空ポンプ
５０  真空ゲージ
Ｆ１  ネガフィルム
Ｆ２  カバーフィルム
Ｆ３  ベースフィルム
Ｆ４  マスキングフィルム
Ａ  液状感光性樹脂
【図１】
0006491559.tif 000002
【図２】
0006491559.tif 000003
【図３】
0006491559.tif 000004
【図４】
0006491559.tif 000005
【図５】
0006491559.tif 000006
【図６】
0006491559.tif 000007
【図７】
0006491559.tif 000008
【図８】
0006491559.tif 000009
【図９】
0006491559.tif 000010
【図１０】
0006491559.tif 000011